КАУЧУКОВАЯ КОМПОЗИЦИЯ И ПНЕВМАТИЧЕСКАЯ ШИНА

1. Каучуковая композиция, содержащая: диеновый каучук, газовую сажу и/или светлый наполнитель, а также маточную смесь, приготовленную посредством предварительного смешивания недиенового каучука и органической перекиси, где
общее содержание газовой сажи и светлого наполнителя составляет от 20 до 70 весовых частей на 100 весовых частей диенового каучука, и
содержание недиенового каучука в маточной смеси составляет от 3 до 30 весовых частей на 100 весовых частей диенового каучука.
2. Каучуковая композиция по п.1, дополнительно содержащая сложноэфирный пластификатор.
3. Каучуковая композиция по п.2, где маточная смесь представляет собой маточную смесь, приготовленную посредством предварительного смешивания недиенового каучука, органической перекиси и эфирного пластификатора.
4. Каучуковая композиция по любому из пп.1-3, где средняя температура стеклования диенового каучука составляет -50°C или ниже.
5. Каучуковая композиция по п.2, где средняя температура стеклования эфирного пластификатора составляет -50°C или ниже.
6. Каучуковая композиция по п.2, где сложноэфирный пластификатор имеет насыщенную циклическую структуру, представленную следующей формулой (I):
1
2
где R и R каждый независимо представляет собой атом водорода или органическую группу с количеством атомов углерода от 1 до 18.
7. Каучуковая композиция по п.1, где содержание органической перекиси составляет от 0,1 до 10 весовых частей на 100 весовых частей недиенового каучука.
8. Каучуковая композиция по п.2, где содержание сложноэфирного пластификатора составляет от 10 до 100 весовых частей на 100 весовых частей недиенового каучука.
9. Каучуковая композиция по п.1, где температура, при которой период полураспада органической перекиси становится равен одной минуте, составляет 120°C или выше.
10. Пневматическая шина с областью протектора, сформированной с использованием каучуковой композиции, описанной в любом из пп.1-9.